(57)【要約】  本発明は、封止材層として多層積層アイオノマーフィルムを含む光電池（太陽電池）モジュールであって、ここで、その積層物は少なくとも８５％の光透過率、および／または６％未満のヘイズを有し、そしてその積層物は、１５，０００ｐｓｉ未満のモジュラスを有する。【特許請求の範囲】
【請求項１】
少なくとも３層のアイオノマーフィルムを含む、光学的に透明な多層積層フィルムであって：（ａ）前記少なくとも３層の内の少なくとも２層が、化学的に互いに異なるものであり、（ｂ）前記積層物が、ＡＳＴＭ  Ｄ８８２−０１に準拠して測定した場合、約１５，０００ｐｓｉ未満のモジュラスを有しており、そして（ｃ）前記積層物が、（ｉ）入射可視光線の少なくとも約８５％を透過するか、および／または（ｉｉ）ＡＳＴＭ  Ｄ１００３−００に準拠して測定した場合、約６％以下のヘイズ値を有する、多層積層フィルム。
【請求項２】
前記積層物が少なくとも２層の光学層を含み、その光学層がそれぞれ独立して、それらそれぞれの表面に入射される光の少なくとも約８５％を透過するか、および／または約６％未満のヘイズを有する、請求項１に記載の積層物。
【請求項３】
前記光学層が、少なくとも１層の構造層の両側の表面と接触状態にあり、そして前記構造層が、約１５，０００ｐｓｉ未満のモジュラスを有する、請求項２に記載の積層物。
【請求項４】
前記光学層の少なくとも１層が、入射光の少なくとも約８５％を透過するか、および／または約５％未満のヘイズを有する、請求項３に記載の積層物。
【請求項５】
前記光学層のそれぞれが、少なくとも約８５％の入射光を透過するか、および／または約５％未満のヘイズを有する、請求項４に記載の積層物。
【請求項６】
前記光学層の少なくとも１層が、約４％未満のヘイズを有する、請求項５に記載の積層物。
【請求項７】
前記光学層のそれぞれが、約４％未満のヘイズを有する、請求項６に記載の積層物。
【請求項８】
前記光学層の少なくとも１層が、約３％未満のヘイズを有する、請求項７に記載の積層物。
【請求項９】
前記積層構造が、約４０．０ミル以下の全厚みを有する、請求項２に記載の積層物。
【請求項１０】
前記積層物が、約２０．０ミル以下の全厚みを有する、請求項９に記載の積層物。
【請求項１１】
前記積層物が、約１０．０ミル以下の全厚みを有する、請求項１０に記載の積層物。
【請求項１２】
前記積層物が、約４．０ミル以下の全厚みを有する、請求項１１に記載の積層物。
【請求項１３】
前記積層物が、約３．０ミル以下の全厚みを有する、請求項１１に記載の積層物。
【請求項１４】
前記積層物が、約２．０ミル以下の全厚みを有する、請求項１１に記載の積層物。
【請求項１５】
前記少なくとも２層の光学層がそれぞれ独立して、２０．０ミル以下の厚みを有する、請求項９に記載の積層物。
【請求項１６】
前記少なくとも２層の光学層がそれぞれ独立して、１５ミル以下の厚みを有する、請求項９に記載の積層物。
【請求項１７】
前記少なくとも２層の光学層がそれぞれ独立して、１０ミル以下の厚みを有する、請求項９に記載の積層物。
【請求項１８】
少なくとも３層のアイオノマーフィルムを含む光学的に透明な多層積層フィルムを含む少なくとも１層の封止材層を含む光電池（太陽電池）モジュールであって：（ａ）前記少なくとも３層の内の少なくとも２層が、化学的に互いに異なるものであり、（ｂ）前記積層物が、ＡＳＴＭ  Ｄ８８２−０１に準拠して測定した場合、約１５，０００ｐｓｉ未満のモジュラスを有しており、そして（ｃ）前記積層物が、（ｉ）入射可視光線の少なくとも約８５％を透過するか、および／または（ｉｉ）ＡＳＴＭ  Ｄ１００３−００に準拠して測定した場合、約６％以下のヘイズ値を有する、光電池（太陽電池）モジュール。
【請求項１９】
前記少なくとも１層の封止材層が、入射光の少なくとも約８８％を透過する、請求項１８に記載の太陽電池モジュール。
【請求項２０】
前記少なくとも１層の封止材層が、入射光の少なくとも約８９％を透過する、請求項１９に記載の太陽電池モジュール。
【請求項２１】
前記少なくとも１層の封止材層が、入射光の少なくとも約９０％を透過する、請求項２０に記載の太陽電池モジュール。
【請求項２２】
ＡＳＴＭ  Ｄ８８２−０１に準拠して測定した場合、約１５，０００ｐｓｉ未満のモジュラスを有する、光学的に透明な多層積層封止材層を調製するための方法であって、前記積層物が、（ｉ）入射可視光線の少なくとも約８５％を透過し、および／または（ｉｉ）ＡＳＴＭ  Ｄ１００３−００に準拠して測定した場合、約６％以下のヘイズ値を有し、そして（ｉｉｉ）約１５，０００未満のモジュラスを有し、前記方法には、少なくとも３層のアイオノマーフィルムを共に積層する工程が含まれ、前記層の少なくとも１層が、積層前に、８５％未満の透過率を有するか、および／または約６％より高いヘイズ値を有する、方法。
【請求項２３】
少なくとも３層のアイオノマーフィルムを含む、光学的に透明な多層積層フィルムであって：（ａ）前記少なくとも３層の内の少なくとも２層が、化学的に互いに異なるものであり、（ｂ）前記積層物が、ＡＳＴＭ  Ｄ８８２−０１に準拠して測定した場合、約１５，０００ｐｓｉ未満のモジュラスを有しており、そして（ｃ）前記積層物が、（ｉ）入射可視光線の少なくとも約８５％を透過するか、および／または（ｉｉ）ＡＳＴＭ  Ｄ１００３−００に準拠して測定した場合、約６％以下のヘイズ値を有し、前記積層物が、それぞれが独立して、それらそれぞれの表面に入射される光の少なくとも約８５％を透過するか、および／または約６％未満のヘイズを有する少なくとも２層の光学層と、少なくとも１層の構造層とを含み、そして前記光学層の厚みが、それぞれ独立して、前記構造層の厚みの約５０％以下であり得る、多層積層フィルム。
【発明の詳細な説明】
【技術分野】
【０００１】
（関連出願の相互参照）
【０００２】
本出願は、米国特許出願第１０／８７０，４５４号（出願日：２００４年６月１７日）の優先権を主張する。
【０００３】
本発明は光電池（太陽電池）モジュールのための封止材として有用なフィルムに関する。さらに詳しくは、本発明は、光電池モジュールのための封止材として有用な、エチレン酸コポリマーアイオノマーを含むフィルムに関する。
【背景技術】
【０００４】
光電池（太陽電池）モジュールは、光エネルギーを電気エネルギーに変換するユニットであって、たとえば機械類、電気装置および電化製品などを駆動させるのに有用である。太陽電池モジュールの典型的、あるいは慣用的な構成は、５層の構成層からなる。慣用される太陽電池モジュールの層は、最上層または入射光層（すなわち、入射光が最初に接触する層）から始まって、その後バッキング（入射光層から最も離れている層）まで、以下の順序で構成されている：（１）入射光層／（２）封止材層／（３）電圧発生層／（４）第二封止材層／（５）バッキング。
【０００５】
入射光層の機能は、日光が電池モジュールの中に入り込めるような透明な保護ウィンドウを具備する点にある。入射光層は典型的にはガラス板であるが、日光に対して透明であれば、どのような材料であってもよい。
【０００６】
封止（封止材）層は、壊れやすい電圧発生層を封入し、保護するように設計される。典型的には、封止材層には電圧発生層を挟み込む２層のポリマー層が含まれる。その２層の封止材層は、同一の材料であってもよいし、あるいは、別の異なった材料であってもよい。便宜上、本明細書においては以後、特に断らない限り、封止材層と言った場合には、その単数形は、一つの封止材層と複数の封止材層とのいずれかを意味するために使用され、使われるものとする。しかしながら、少なくとも第一の封止材層の光学的性質は、光線を電圧発生層に効率的に透過させるようなものでなければならない。
【０００７】
慣用される封止材層には、典型的には、エチレン／酢酸ビニルコポリマー（ＥＶＡ）が含まれる。いくつかの封止材層は、エチレンのモノマーをエチレン性不飽和カルボン酸のモノマーと共重合させることにより得られるコポリマーから得られるが、ここでそのコポリマーは、次いで全面的または部分的に中和されて、酸の塩となる。このタイプの中和されたエチレン／酸コポリマーは、従来からアイオノマーと呼ばれているものである。アイオノマーは、Ｅ．Ｉ．ＤｕＰｏｎｔ  ｄｅ  Ｎｅｍｏｕｒｓ  ａｎｄ  Ｃｏｍａｐｎｙ（ＤｕＰｏｎｔ）から市販されている。封止材層としては、さらに他の材料を使用することも可能である。
【０００８】
電圧発生層は、典型的にはケイ素ウェーハであって、日光のフォトンを電気エネルギーに変換する。
【０００９】
太陽電池のバッキングは、太陽電池モジュールを環境の悪影響から保護する機能を有する。太陽電池のバッキングに必要とされる条件は以下のものである：（１）良好な耐候性（すなわち、天候の影響に対する抵抗性）；（２）高絶縁耐力；（３）低透湿度（ＭＶＴＲ）；（４）機械的強度。バッキング層はさらに、第二封止材層に対する良好な接着性を有していて、電池材料の層剥離を防止できなくてはならない。
【００１０】
太陽電池モジュールにおいては、封止材層における高モジュラスは望ましくないが、その理由は、光電池モジュールの中で応力が発生する可能性があり、その結果、スポーリング、ガラス最上層の界面における破損、あるいはモジュールの接着破壊などが起こりうるからである。最上層がガラス、バッキングがポリマー材料であり、またその封止材層がアイオノマー性材料であるような太陽電池モジュールの場合には、そのアイオノマー層のモジュラスが高すぎることがあり得るということが見出された。そのアイオノマーが、その用途に望ましい光学的性質を与えるために、市販されている材料における高いモジュラスが、時として、無視されることがあり得る。残念ながら、受容可能な光学的性質は有するが受容可能なモジュラスよりも劣る材料を、受容可能な低モジュラスを有する市販のアイオノマーと置き換えようとしても、その光学的性質が期待通りにならないために、うまく置き換えることができない。
【００１１】
太陽電池モジュールにおいては良好な光学的性質は重要であるが、その理由は、電池に入射される光を効率的、効果的に電圧発生層に透過させることが、良好な性質のための必須条件であるからである。光の透過がうまくいかないと、光電池の電圧発生プロセスの効率および／または生産性が低下する。
【００１２】
受容可能なモジュラスを有するアイオノマーを、受容可能な光学的性質を有する他のアイオノマーとブレンドすることによって、それらの成分の持つ性質の中間の光学的性質およびモジュラスを得ることはできる。より改良された光学的性質またはモジュラスが望ましいような場合には、この方法では不満足な結果しか得られない。
【発明の開示】
【発明が解決しようとする課題】
【００１３】
太陽電池モジュールの製造において、太陽電池モジュールにおいて望ましい物理的および光学的性質の両方を有するアイオノマー封止材層が提供できれば望ましい。
【課題を解決するための手段】
【００１４】
一つの態様においては、本発明は光学的に透明な多層積層フィルムであって、それは少なくとも３層のアイオノマーフィルムを含み、ここで（ａ）その少なくとも３層の内の少なくとも２層が、化学的に互いに異なるものであり、（ｂ）その積層物が、ＡＳＴＭ  Ｄ８８２−０１に準拠して測定した場合、約１５，０００ｐｓｉ未満のモジュラスを有しており、そして（ｃ）その積層物が、（ｉ）入射可視光線の少なくとも約８５％を透過するか、および／または（ｉｉ）ＡＳＴＭ  Ｄ１００３−００に準拠して測定した場合、約６％以下のヘイズ値を有する。
【００１５】
また別な態様においては、本発明は、光学的に透明な多層積層フィルムを含む封止材層を含む光電池（太陽電池）モジュールであって、それは少なくとも３層のアイオノマーフィルムを含み、ここで（ａ）その少なくとも３層の内の少なくとも２層が、化学的に互いに異なるものであり、（ｂ）その積層物が、ＡＳＴＭ  Ｄ８８２−０１に準拠して測定した場合、約１５，０００ｐｓｉ未満のモジュラスを有しており、そして（ｃ）その積層物が、（ｉ）入射可視光線の少なくとも約８５％を透過するか、および／または（ｉｉ）ＡＳＴＭ  Ｄ１００３−００に準拠して測定した場合、約６％以下のヘイズ値を有する。
【００１６】
また別な態様においては、本発明は、ＡＳＴＭ  Ｄ８８２−０１に準拠して測定した場合、約１５，０００ｐｓｉ未満のモジュラスを有する、光学的に透明な多層積層封止材層を調製するための方法であって、ここでその積層物は、（ｉ）入射可視光線の少なくとも約８５％を透過し、および／または（ｉｉ）ＡＳＴＭ  Ｄ１００３−００に準拠して測定した場合、約６％以下のヘイズ値を有し、その方法には、少なくとも３層のアイオノマーフィルムを共に積層する工程が含まれ、ここで、それらの層の少なくとも１層は、他の層とは独立して、積層させる前に測定したときに、８５％未満の透過率および／または約６％より高いヘイズ値を有する。
【００１７】
さらに別な態様においては、本発明は、太陽電池モジュールにおける封止材層として有用な光学的に透明な多層積層物を調製するための方法であるが、ここで、その多層積層物は、ＡＳＴＭ  Ｄ８８２−０１に準拠して測定した場合、約１５，０００ｐｓｉ未満のモジュラスを有し、そしてここでその積層物は、（ｉ）入射可視光線の少なくとも約８５％を透過し、および／または（ｉｉ）ＡＳＴＭ  Ｄ１００３−００に準拠して測定した場合、約６％以下のヘイズ値を有し、その方法には、少なくとも３層のアイオノマーフィルムを共押出しする工程が含まれ、ここで、それらの共押出し層の少なくとも１層は、他の層とは独立して測定し、積層させる前に測定したときに、８５％未満の透過率および／または約６％より高いヘイズ値を有する。
【発明を実施するための最良の形態】
【００１８】
一つの実施態様においては、本発明は、少なくとも３層のアイオノマーフィルムを含む、光学的に透明な多層積層フィルムである。「光学的に透明な」という用語は、本発明の少なくとも３層のアイオノマー層を組み合わせて光学的な測定をしたときに、光スペクトルの可視領域の光線の少なくとも８５％を透過する、ということを意味している。光学的な透明度は、多層積層フィルムのヘイズと関連づけることができる。本発明の実施においては、封止材層積層構造のヘイズは６％以下である。６％より高いヘイズまたは８５％より低い透過率を有する封止材層は、電気エネルギーを産出するための効果的な電池ではあり得ない。
【００１９】
本発明の目的のためには、積層封止材の最外層を「光学層（ｏｐｔｉｃａｌ  ｌａｙｅｒ）」と名付け、それらの光学層の間に位置する少なくとも一つの層を「構造層（ｓｔｒｕｃｔｕｒａｌ  ｌａｙｅｒ）」と名付けることとする。本発明の多層で透明な積層物では、その光学層が、少なくとも１層の構造層の両側で界面を形成するような構造とする。その構造層には、「光学的に均質」すなわち、その構造層が多層構造層に組み合わせても透明度が低下しない限りにおいて、２層以上の構造層を含んでいてもよい。別な言い方をすれば、１層の構造層を通過する光の透過率が、多層構造層の場合から（実験誤差の範囲内で）実質的に変化しないならば、その多層構造層は、本発明の目的においては光学的に均質である。
【００２０】
本発明の封止材積層構造が、入射光の少なくとも約８５％を透過する、および／または約６％未満のヘイズを有するならば、その積層物の個々の成分のそれぞれは、それらの基準に適合する光学的性質を必ずしも有していなくてもよい。具体的には、本発明の少なくとも１層の構造層は、その積層物の最低限の基準に適合する光学的性質を有している必要はない。実際のところ、受容可能な光学的性質を有する積層物を調製することによって、その構造成分の比較的劣った光学的性質を克服することが、本発明の一つの目的である。
【００２１】
本発明の実施においては、その多層封止材には、互いに積層されて多層積層物を形成した、少なくとも３層のアイオノマー層が含まれる。その多層積層物には次のものが含まれる：（１）少なくとも約８５％の透明度および／または約６％未満のヘイズ値を有する、少なくとも２層のアイオノマー光学層、および（２）約１５，０００ｐｓｉ未満のモジュラスならびに、約８５％より高い透明度および／または約６％より高いヘイズを有する、少なくとも１層のアイオノマー構造層。
【００２２】
それらの光学層はそれぞれ独立して、それぞれに入射される光の少なくとも約８５％を透過させる。光学層が入射光の少なくとも約８８％を透過させるのが好ましく、入射光の少なくとも約８９％を透過させればより好ましい。光学層が入射光の少なくとも約９０％を透過させれば、最も好ましい。さらに好ましい実施態様においては、その光学層がそれぞれ独立して、入射光の少なくとも約９１％、９２％、９３％、９４％、９５％を透過することができる。それらの光学層のヘイズは、好ましくは約５％未満、より好ましくは約４％未満、最も好ましくは約３％未満である。その光学層は、製品の積層物のモジュラスに悪影響を及ぼさない限りにおいて、１５，０００ｐｓｉより高いモジュラスを有していてもよい。
【００２３】
本発明の実施においては、多層封止材の光学層は、少なくとも１層の構造層とは化学的に異なるものである。たとえば、そのアイオノマー中の酸成分パーセントを少なくとも２層のアイオノマー層の間で変化させることが可能であって、そのためにはたとえば、酸成分の中和レベルを変化させたり、少なくとも２種のアイオノマーに存在する対イオンの種類を変化させたり、第三のコモノマーを存在させたりさせなかったりすることができる。それらの条件のそれぞれ、およびその他の条件を独立して、または組み合わせて変化させることにより、光学層を封止材の構造層から化学的に別なものとすることができる。
【００２４】
本発明の実施においては、封止材の光学層は、他の封止材層と同一であっても、あるいは異なっていてもよい。それらの光学層は以下の基準により選択する：（１）積層物の中の他の層と界面を接する場合には好適な接着性を有していること；（２）多層積層物封止材に、本明細書に記載されているような光学的性質を与え、それによって、その封止材を本発明の実施において使用するのに適したものとすること；および（３）その多層積層物封止材のモジュラスを、１５，０００を超えるレベルにまで上げないこと。光学層が、約１５，０００未満のモジュラスを有しているのが好ましい。より好ましくは、または別な方法として、その積層構造の複数の光学層が同一である。
【００２５】
太陽電池モジュールの封止材層には、約１５，０００ｐｓｉ未満の割線モジュラスを有するタイプのアイオノマーを含む少なくとも１層の構造層を含む。その少なくとも１層のモジュラスが、１４，０００未満であれば好ましく、そのモジュラスが約１３，０００未満であれば最も好ましい。
【００２６】
また別な実施態様においては、本発明の積層フィルムが多層アイオノマー積層フィルムであって、ここで、低モジュラスを有するその構造層が、２層以上のポリマーフィルム層を含む複合フィルムであり、ここで、その複合構造層のモジュラスが約１５，０００未満である。その複合構造層のモジュラスが、１４，０００未満であれば好ましく、そのモジュラスが約１３，０００未満であれば最も好ましい。
【００２７】
複合構造層を含む多層封止材の光学的性質が本発明の封止材の光学的要件に適合していれば、その複合構造層は本明細書で用いるのに適している。
【００２８】
複合構造層には、アイオノマーに加えて、所望のモジュラスと積層封止材に要求される光学的性質とを付与する各種のポリマーが含まれていてよい。たとえば、構造層は以下のようなものであってよい：（１）適切な物理的性質を有し；（２）少なくとも８５％の透明度であるか、その透明度とすることが可能であり；そして（３）アイオノマーに積層して、良好な接着を有する積層物を得ることが可能な、アイオノマー、ポリウレタン、エチレン酢酸ビニル（ＥＶＡ）、ポリ塩化ビニル（ＰＶＣ）、ポリエステル、ポリアセタール、エチレン酸コポリマー（エチレン酸ターポリマーまたはそれよりも高次のコポリマーも含む）、エチレン・アクリレートコポリマー（ターポリマーおよびそれよりも高次のコポリマーも含む）、またはその他のポリマー層。本発明の目的において良好な接着性とは、太陽電池モジュールの層剥離を防止するに充分であり、通常の方法によって測定可能な接着性である。定量的には、太陽電池モジュールにおいて必要とされる接着性は、太陽電池モジュール製造に携わる当業者には公知である。
【００２９】
さらに別な実施態様においては、本発明の構造層に非アイオノマーポリマーが含まれていてもよいが、ただし、それが、多層封止材の層剥離を防止するための光学層に対する好適な接着性も含めて、アイオノマーポリマー層について本明細書で記載しているような性質を有していなければならない、好適なポリマーとしては、従来から太陽電池モジュールの封止材層に使用されているようなＥＶＡポリマーを挙げることができる。
【００３０】
驚くべきことには、本発明の多層封止材は、光学層の光学的性質と構造層（単一または複数）のモジュラスとを有していて、太陽電池モジュールに使用するのに望ましい光学的性質と望ましいモジュラスの両方を有する封止材を与えることができる。この結果は、構造層（単一または複数）の光学的性質が劣っているにもかかわらず、その光学層が望ましい光学的性質を付与することが可能である点で、驚くべきことである。
【００３１】
本発明を実施するのに有用なアイオノマーは、エチレンとエチレン性不飽和Ｃ3〜Ｃ8カルボン酸とを共重合させることによって得られるコポリマーである。その不飽和カルボン酸がアクリル酸かメタクリル酸のいずれかであるのが好ましい。酸コポリマーが、コポリマーの全重量を基準にして、約８重量％〜約２０重量％の酸を含んでいるのが好ましい。本発明の実施において光学層として有用なアイオノマーは、好ましくは約１２重量％〜約２０重量％の酸、より好ましくは約１４重量％〜約１９重量％の酸、最も好ましくは約１５重量％〜約１９重量％の酸を含む。酸が約１２重量％未満であると、透過率が低くなりすぎるか、または光学層のヘイズが高くなりすぎる。
【００３２】
特に好ましい実施態様においては、本発明の実施において有用な構造層は、約８重量％〜約１２重量％の酸を含む、好ましくはコポリマーのアイオノマー、より好ましくはターポリマーのアイオノマーである。本発明において記述される酸成分には、塩の形態にある各種の中和をされた酸が含まれることは理解されたい。酸がメタクリル酸である場合、その酸コポリマーが、約１５重量％〜約２５重量％のメタクリル酸を含んでいるのが好ましい。コポリマー中の酸基は高度に中和され、カルボン酸を約１００重量％まで含んでもよい。酸基の約１０〜約９０重量％が中和されているのが好ましい。このタイプの慣用されるアイオノマーは、たとえばＥ．Ｉ．ＤｕＰｏｎｔ  ｄｅ  Ｎｅｍｏｕｒｓ  ａｎｄ  Ｃｏｍｐａｎｙ（ＤｕＰｏｎｔ）から商業的に入手可能である。
【００３３】
慣用されているアイオノマーには、エチレンと酸成分に加えて、エチレン性不飽和カルボン酸のエステルである第三のコモノマー成分が含まれていてもよい。第三のコモノマーを含む慣用されるアイオノマーは、たとえばＤｕＰｏｎｔから市販されており、その光学的および物理的性質が本発明において適用するのに適していれば、本発明を実施する際に好適に使用することができる。
【００３４】
本発明の多層積層物は全体の厚みが４０．０ミル以下である。積層物の全体の厚みが２０．０以下であれば好ましい。積層物の全体の厚みが１０．０ミル以下であればより好ましく、厚みが４．０ミル以下であればさらにより好ましい。さらにより好ましくは、積層物の全体の厚みが約３．０ミル以下、または２．０ミル以下である。封止材層として必要な厚みは、壊れやすい電圧発生層を物理的損傷から保護するために必要な構造的な性質を得ること、モジュールのための光学的および／または電気的要件に適合するようなその他の目的を達成すること、コスト的に有利な材料を使用すること、および製造コストを最小限に抑えることなどのバランスから決めることができる。
【００３５】
本発明の光学層を本発明の構造層よりは薄くして、構造層のモジュラスが積層構造のモジュラスの決定要因となるようにするのが好ましい。光学層の厚みは、それぞれ独立して、構造層の厚みの約５０％以下とするのがよい。本発明の積層物の光学層は、それぞれ独立して、２０．０ミル以下、好ましくは１５ミル以下、より好ましくは１０ミル以下の厚みとするのがよいが、ただし、いずれのフィルムの厚みも、コスト的に有利な太陽電池モジュールを製造する実際的な態様で、所望の光学的および電気的性質がバランスがとれるように変化させることが可能である。
【００３６】
太陽電池モジュールの製造方法においては、モジュールの各種の構成要素、たとえば、封止材層、電圧発生層、およびバッキングを真空積層プレスに積み上げて、真空下で熱と圧力をかけて互いに積層させる。
【００３７】
本発明の多層積層フィルムは、各種の用途において有用である。本発明の多層フィルムは、ガラス、さらにはその他の材料たとえばプラスチックまたは透明な材料に対する優れた接着性を示すフィルムであり、そのため、ガラス、または透明なプラスチックと組み合わせて使用して、光学的に清澄で透明な積層物品たとえば、太陽電池モジュール、または積層ウィンドウ、またはその他の安全ガラスを製造するのに適している。
【実施例】
【００３８】
これらの実施例および比較例は説明のためだけに提示されるものであって、いかなる面においても、本発明の範囲を限定するものではない。
【００３９】
比較例１
Ｂｒａｍｐｔｏｎの３層共押出しラインを使用して、１．１９重量％のＺｎＯを含み、ＭＩが５．５であるエチレン／メタクリル酸（１５重量％）コポリマー樹脂（樹脂１）から、２ミルの単一層のブロー成形フィルムを得た。そのフィルムのヘイズを、ＡＳＴＭ  Ｄ１００３-００に準拠して測定した。透過率（％Ｔ）を、Ｖａｒｉａｎ  Ｃａｒｙ５のｕｖ／ｖｉｓ／ｎｉｒシステムを用いて測定した。フィルムを８００ｎｍから２００ｎｍまでスキャンして、５００ｎｍにおける％Ｔを報告した。割線モジュラスを、ＡＳＴＭ  Ｄ８８２−０１に準拠して測定した。それぞれの分析方法において、対照実験を行って較正した。結果を表１に示す。
【００４０】
比較例２
比較例１の手順を繰り返したが、ただし、０．７５重量％のＺｎＯを含み、ＭＩが４．０のエチレン／メタクリル酸（１０重量％）コポリマー樹脂（樹脂２）から、２ミルのフィルムを得た。ヘイズ、割線モジュラス、および％Ｔを表１に報告する。
【００４１】
実施例１
樹脂１からの２層の０．５ミルのフィルムの層（層１および３）および樹脂２からの１層の１．０ミルのフィルムの層（層２）を共押出しして、３層フィルムを形成させることにより、２．０ミルの３層ブロー成形フィルムを得た。ヘイズ、割線モジュラス、および％Ｔを表１に報告する。
【００４２】
比較例３
Ｓａｎｏ多層押出しラインを使用して、樹脂１（１１．５ミル）を押出し成形した。ヘイズ、割線モジュラス、および％Ｔを表１に報告する。
【００４３】
比較例４
Ｓａｎｏ多層押出しラインを使用して、樹脂２（１１．５ミル）を押出し成形した。ヘイズ、割線モジュラス、および％Ｔを表１に報告する。
【００４４】
実施例２
Ｓａｎｏ多層押出しラインを用いて、［樹脂１（０．６ミル）／樹脂２（１０．３ミル）／樹脂１（０．６ミル）］の構造を有する３層キャストフィルム（合計で１１．５ミル）を共押出しした。ヘイズ、割線モジュラス、および％Ｔを表１に報告する。
【００４５】
実施例３
Ｓａｎｏ多層押出しラインを用いて、［樹脂１（１．７ミル）／樹脂２（８．１ミル）／樹脂１（１．７ミル）］の構造を有する３層キャストフィルム（合計で１１．５ミル）を共押出しした。ヘイズ、割線モジュラス、および％Ｔを表１に報告する。
【００４６】
表１
2008503366.tif 000002
1ＭＤ＝縦方向、ＴＤ＝横方向
【国際調査報告】
2008503366.tif 000003
2008503366.tif 000004